(57)【要約】【課題】安定的に鋳造が行うことができて、モールドパウダーの巻き込みや鋳片の表面割れが発生することがない。【解決手段】タンディッシュ４内の溶鋼３を浸漬ノズル７を介して鋳型５に供給し、この供給された溶鋼３を電磁攪拌しながら溶鋼３を鋳造する浸漬ノズル管理方法において、鋳型５に対する浸漬ノズル７の位置が（L0-L1）/L0≧0.23を満たす状態で鋳造を行う。L0は浸漬ノズル７が中心にあるときの鋳型５の内面から浸漬ノズル７の外周面までの最短距離、L1は鋳造中の鋳型５の内面から浸漬ノズル７の外周面までの最短距離を示す。【選択図】図２
2008018449.tif 000002
【特許請求の範囲】
【請求項１】
タンディッシュ内の溶鋼を浸漬ノズルを介して鋳型に供給し、この供給された溶鋼を電磁攪拌しながら連続鋳造を行うに際し、
前記鋳型に対する浸漬ノズルの位置が式（１）を満たす状態で溶鋼の鋳造を行うことを特徴とする浸漬ノズル管理方法。
【数１】
2008018449.tif 000008
【請求項２】
タンディッシュ内の溶鋼を浸漬ノズルを介して鋳型に供給し、この供給された溶鋼を電磁攪拌しながら連続鋳造を行うに際し、
前記溶鋼の炭素含有量が０．０８〜０．２０重量％を鋳造する際は、鋳型に対する浸漬ノズルの位置が式（２）を満たす状態で鋳造を行うことを特徴とする浸漬ノズル管理方法。
【数２】
2008018449.tif 000009
【発明の詳細な説明】
【技術分野】
【０００１】
本発明は、浸漬ノズル管理方法に関する。
【背景技術】
【０００２】
従来より、タンディッシュ内の溶鋼を浸漬ノズルを介して鋳型に供給し、この供給された溶鋼を電磁攪拌しながら鋳造する連続鋳造方法がある（例えば、特許文献１）。
溶鋼を電磁攪拌しながら鋳造する連続鋳造方法では、例えば、溶鋼のメニスカス（湯面）において溶鋼の流速が部分的に速くなるところがあると、流速が速くなったところでメニスカス上にあるモールドパウダーを溶鋼中に巻き込む恐れがある。モールドパウダーを溶鋼中に巻き込んでしまうと、鋳片中の介在物が増加し、品質が低下することとなる。
また、流速が速くなった部分では、シェルに対する溶鋼の供給量が多く供給熱量が増加するため、シェルの成長が阻害されてシェル厚不足になり、鋳片の表面に縦割れが発生する原因となる。場合によってはブレーククアウトを引き起こす恐れがある。
【０００３】
このように、メニスカスおける溶鋼の流速が部分的に速くなるところがあると、様々な問題を引き起こすことから、溶鋼の流速が部分的に速くならないように、溶鋼のメニスカスを定常的に安定させる技術が開発されている。
溶鋼の流速が部分的に速くなる原因として鋳型に対する浸漬ノズルの位置ずれが知られている。即ち、図２に示すように、浸漬ノズルを鋳型の略中心に位置するように当該浸漬ノズルを鋳型内にセットして鋳造を行うのが理想的だが（図２の理想位置）、例えば、溶鋼の熱等によるタンディッシュの変形により、鋳造中に鋳型に対する浸漬ノズルの位置が変化することがある（図２の鋳造位置）。浸漬ノズルの位置が変化し、当該浸漬ノズルが鋳型に近づくと、浸漬ノズルと鋳片との距離が小さくなった範囲での溶鋼の流速が速くなる。
【０００４】
さて、特許文献２に鋳型に対する浸漬ノズルの位置を調整できる方法が開示されており、この特許文献２に開示されているノズル調整機構を用いて、溶鋼の流速が部分的に速くならないように、鋳型に対する浸漬ノズルの位置を調整することが考えられる。
【特許文献１】特開２００２−３４６７０６号公報
【特許文献２】特許３０１２４９６号公報
【発明の開示】
【発明が解決しようとする課題】
【０００５】
しかしながら、浸漬ノズルと鋳型との相対位置は、タンディッシュの熱膨張やタンディッシュに溶鋼を供給することにより生じるたわみによって刻々と変化しているのが実情である。
よって、鋳型に対する浸漬ノズルの位置変化に対応して浸漬ノズルの位置調整を鋳造中に頻繁に行った場合、頻繁な位置調整によって位置鋳型内の溶鋼の流れを逆に乱し、安定的に鋳造することができない問題がある。
そこで、本発明では、上記問題に鑑み、安定的に鋳造が行うことができて、溶鋼の流速が部分的に速くなることによって生じる問題が発生しない浸漬ノズル管理方法を提供することを目的とする。
【課題を解決するための手段】
【０００６】
前記目的を達成するために、本発明は、次の手段を講じた。
即ち、タンディッシュ内の溶鋼を浸漬ノズルを介して鋳型に供給し、この供給された溶鋼を電磁攪拌しながら溶鋼を鋳造するに際し、前記鋳型に対する浸漬ノズルの位置が式（１）を満たす状態で溶鋼の鋳造を行う点にある。
【０００７】
【数３】
2008018449.tif 000003
【０００８】
発明者は、鋳型に対する浸漬ノズルのずれ量とモールドパウダーの巻き込みとの関係について様々な調査を行った。具体的には、モールドバウダーの巻き込みによって鋳片内に介在物が介在してしまうことに着目し、所定の大きさの介在物が鋳片に存在する頻度と、鋳型に対する浸漬ノズルのずれ量との関係を調べた。
その結果、浸漬ノズルが中心にあるときの鋳型の内面から浸漬ノズルの外周面までの最短距離に対して、鋳造中の鋳型の内面から浸漬ノズルの外周面までの最短距離が２３％以内であれば、大きな介在物が鋳片内に存在することがなくなる。即ち、鋳造中に、浸漬ノズルの位置が式（１）を満たす状態であれば、浸漬ノズルが鋳型に対して位置ずれをしても鋳片に悪影響を及ぼさない。
【０００９】
本発明の他の手段は、タンディッシュ内の溶鋼を浸漬ノズルを介して鋳型に供給し、この供給された溶鋼を電磁攪拌しながら溶鋼を鋳造する浸漬ノズル管理方法において、前記溶鋼の炭素含有量が０．０８〜０．２０重量％を鋳造する際は、鋳型に対する浸漬ノズルの位置が式（２）を満たす状態で鋳造を行う点にある。
【００１０】
【数４】
2008018449.tif 000004
【００１１】
さて、炭素含有量が０．０８〜０．２０重量％の溶鋼を鋳造した場合、鋳造中の凝固シェルが亜包晶鋼になり易いために、当該凝固シェルに割れが生じて、鋳造後の鋳片の表面に縦割れ（鋳片の内部であって表面側に現れる開口部）が生じやすいことは良く知られている。
そこで、発明者は、炭素含有量が０．０８〜０．２０重量％の溶鋼を鋳造した際、鋳型に対する浸漬ノズルのずれ量と鋳片の表面側に生成される縦割れの頻度についてさらに調査を行った。その結果、炭素含有量が０．０８〜０．２０重量％の溶鋼を鋳造した場合、凝固シェルが割れやすいが、浸漬ノズルが中心にあるときの鋳型の内面から浸漬ノズルの外周面までの最短距離に対して、鋳造中の鋳型の内面から浸漬ノズルの外周面までの最短距離が２０％以内であれば、鋳片において大きな縦割れが生じることがない。
【００１２】
言い換えれば、炭素含有量が０．０８〜０．２０重量％の溶鋼を鋳造する場合、浸漬ノズルの位置が式（２）を満たす状態であれば、浸漬ノズルが鋳型に対して位置ずれをしても鋳片の表面側に大きな割れは発生しなかった。
【発明の効果】
【００１３】
本発明によれば、安定的に鋳造が行うことができて、モールドパウダーの巻き込みや鋳片の表面割れが発生することがない。
【発明を実施するための最良の形態】
【００１４】
本発明の浸漬ノズル管理方法について説明する。
図１は、本発明の浸漬ノズル管理方法によって鋳造を行う連続鋳造装置を示している。ただし、本発明はこの設備を使用するものに限定されるものではない。
図１に示すように、連続鋳造装置１は、ビレット連続鋳造装置であって、取鍋２から供給される溶鋼３を一時的に貯留するタンディッシュ４と、このタンディッシュ４からの溶鋼３が供給される鋳型５とを有している。鋳型５の外側には鋳型５内の溶鋼３を電磁攪拌する電磁攪拌装置（Ｍ-ＥＭＳ）６が配置されている。
【００１５】
タンディッシュ４は、全体として有底箱形となっており、タンディッシュ４の底部に浸漬ノズル７が設けられている。浸漬ノズル７は、図示しないスライドバルブ或いはストッパーの開閉によりタンディッシュ４による鋳型５への溶鋼３の注入が停止又は再開できるようになっている。このタンディッシュ４には、複数の浸漬ノズル７が設けられており、この実施の形態では、タンディッシュ４の下側に４つの浸漬ノズル７が設けられ、浸漬ノズル７に対応してタンディッシュ４の下側に４つの鋳型５が配置されている。
電磁攪拌装置６は、従来から連続鋳造装置１に用いられている一般的なもので、溶鋼３に磁場を加えることで右旋回（右回り）させたり、溶鋼３を左旋回（左回り）させたりすることができる。
【００１６】
連続鋳造装置１では、転炉や二次精錬設備等から出鋼された溶鋼３を取鍋２によってタンディッシュ４まで搬送し、搬送された取鍋２内の溶鋼３をタンディッシュ４へ注入後、スライドバルブ或いはストッパーを開くと共に、電磁攪拌装置６で鋳型５内の溶鋼３を攪拌しつつ溶鋼３を連続的に４ストランド鋳造することができるようになっている。なお、連続鋳造装置では、同じ鋼種の溶鋼３を連続的に数チャージ鋳造したり、鋼種の異なる溶鋼３を連続的に鋳造することができる。
以下、本発明の浸漬ノズル管理方法について詳しく説明する。
【００１７】
浸漬ノズル管理方法では、鋳型５に対する浸漬ノズル７の位置が式（１）を満たす状態で溶鋼３の鋳造を行っている。
【００１８】
【数５】
2008018449.tif 000005
【００１９】
具体的には、タンディッシュ４を鋳型５の上側にセッティングをし、タンディッシュ４の下側から突出する浸漬ノズル７を、鋳型５の中心に合わせる。詳しくは、鋳型５の幅方向（厚み方向）の略真ん中にそれぞれの浸漬ノズル７の中心が位置するように、鋳型５に対するタンディッシュ４の位置調整を行う。
図２に示すように、タンディッシュ４の熱等の変形によって、すべての浸漬ノズル７が鋳型５の幅方向真ん中に位置させることができない場合は、セッティングしたときの浸漬ノズル７の外周面と鋳型５の内面との最少距離Ｌ２（セッティング距離）と、浸漬ノズル７が中心にあると仮定したときの鋳型５の内面から浸漬ノズル７の外周面までの最短距離Ｌ０（以降、理想距離ということがある）とを比較し、セッティング距離Ｌ２が当該理想距離の７７％以下にならにように、タンディッシュ４を移動させて各浸漬ノズル７の位置を調整する。即ち、式（１）のＬ１（後述する鋳造距離）をセッティング距離Ｌ２に置き換えても式（１）を満たすように、セッティング時に浸漬ノズル７の位置を決定する。
【００２０】
そして、各浸漬ノズル７の位置決め後、タンディッシュ４内の溶鋼３を鋳型５に供給し、溶鋼３を、例えば、右旋回させて当該溶鋼３を攪拌しながら鋳造を行う。鋳造中においては、例えば、鋳型５に対する浸漬ノズル７をセンサ等によって計測し、式（１）を満たす状態であるか確認しながら鋳造を継続する。
タンディッシュ４の熱変形等によって鋳型５に対する浸漬ノズル７の位置が徐々に変化し、鋳造中における浸漬ノズル７の外周面と鋳型５の内面との最少距離Ｌ１（鋳造距離）がセッティング距離Ｌ２よりも短くなって、当該鋳造距離Ｌ１が理想距離Ｌ０の７７％に限りなく近づいた場合、言い換えれば、式（１）を満たすものの式（１）の左辺の値が０．２３に近づいた場合、当該チャージにおける鋳造を完了後、鋳型５に対する溶鋼３の注入を一旦停止して、タンディッシュ４や浸漬ノズル７を交換又は調整した後、鋳造を再開する。
【００２１】
また、鋳造中に、鋳型５に対する浸漬ノズル７の位置が式（１）を満たさなくなった場合、式（１）を満たさなくなった浸漬ノズル７を閉鎖して溶鋼２の供給を停止する。例えば、４つの浸漬ノズル７のうち、１つの浸漬ノズル７が式（１）を満たさなくなった場合は、式（１）を満たさなくなった浸漬ノズル７のみを閉鎖し、他の３つの浸漬ノズル７については閉鎖せず鋳造を続ける。この場合、３ストランドの鋳造となる。
そして、当該チャージにおける鋳造を完了後、鋳型５に対する溶鋼３の注入を一旦停止して、タンディッシュ４を交換するか、位置ズレした浸漬ノズル７のみ又はすべての浸漬ノズル７を交換する。
【００２２】
さて、溶鋼３の炭素含有量が０．０８〜０．２０重量％を鋳造する場合は、前記式（１）に代え、鋳型５に対する浸漬ノズル７の位置が式（２）を満たす状態で鋳造を行っている。
【００２３】
【数６】
2008018449.tif 000006
【００２４】
具体的には、炭素含有量が０．０８〜０．２０重量％の溶鋼３を鋳造する場合でも、まず、タンディッシュ４を鋳型５の上側にセッティングをし、タンディッシュ４の下側から突出する浸漬ノズル７を、鋳型５の中心に合わせる。詳しくは、鋳型５の幅方向の略真ん中にそれぞれの浸漬ノズル７の中心が位置するように、鋳型５に対するタンディッシュ４の位置調整を行う。
このとき、すべての浸漬ノズル７が鋳型５の幅方向真ん中に位置させることができない場合は、セッティング距離Ｌ２と、理想距離Ｌ０とを比較し、セッティング距離Ｌ２が当該理想距離Ｌ０の８０％以下にならにように、タンディッシュ４を移動させて各浸漬ノズル７の位置を調整する。
【００２５】
このように、炭素含有量が０．０８〜０．２０重量％の溶鋼３を鋳造する場合は、鋳型５に対する浸漬ノズル７の位置ずれの許容を他の溶鋼３に比べ厳しくしている。
そして、各浸漬ノズル７の位置決め後、タンディッシュ４内の溶鋼３を鋳型５に供給し、溶鋼３を、例えば、右旋回させて当該溶鋼３を攪拌しながら鋳造を行う。鋳造中においては、例えば、鋳型５に対する浸漬ノズル７をセンサ等によって計測し、鋳型５に対する浸漬ノズル７の位置が式（２）を満たす状態であるか確認しながら鋳造を継続する。
ここで、タンディッシュ４の熱変形等によって鋳型５に対する浸漬ノズル７の位置が徐々に変化し、鋳造中における浸漬ノズル７の外周面と鋳型５の内面との最少距離Ｌ１（鋳造距離）がセッティング距離Ｌ２よりも短くなって、当該鋳造距離Ｌ１が理想距離Ｌ０の８０％に限りなく近づいた場合、言い換えれば、式（２）を満たすものの式（２）の左辺の値が０．２０に近づいた場合、当該チャージにおける鋳造を完了後、鋳型５に対する溶鋼３の注入を一旦停止して、タンディッシュ４や浸漬ノズル７を交換又は調整した後、鋳造を再開する。
【００２６】
鋳造中に、鋳型５に対する浸漬ノズル７の位置が式（２）を満たさなくなった場合、式（２）を満たさなくなった浸漬ノズル７を閉鎖して溶鋼２の供給を停止する。例えば、４つの浸漬ノズル７のうち、１つの浸漬ノズル７が式（２）を満たさなくなった場合は、式（２）を満たさなくなった浸漬ノズル７のみを閉鎖し、他の３つの浸漬ノズル７については閉鎖せず鋳造を続ける。この場合、３ストランドの鋳造となる。
そして、当該チャージにおける鋳造を完了後、鋳型５に対する溶鋼３の注入を一旦停止して、タンディッシュ４を交換するか、位置ズレした浸漬ノズル７のみ又はすべての浸漬ノズル７を交換する。
【００２７】
次に、鋳型５に対する浸漬ノズル７の位置を式（１）を満たした状態で鋳造したり、鋳型５に対する浸漬ノズル７の位置を式（２）を満たした状態で鋳造することについて詳しく説明する。
図２に示すように、浸漬ノズル７をセッティングしたときや鋳造中ときに、浸漬ノズル７の中心位置が鋳型５の中心位置から外れ、浸漬ノズル７が鋳型５に近づいてしまうと、浸漬ノズル７の外周面と鋳型５の内面との距離が短くなる狭い部分ができてしまう。狭い部分では溶鋼３の流速が速くなり、これにより、モールドパウダーの巻き込みの原因となる。
【００２８】
そこで、発明者は、図３に示すように、鋳型５に対する浸漬ノズル７の位置を測定しながら鋳造を繰り返し行い、鋳型５に対する浸漬ノズル７のずれ量と、鋳片に介在物が混入する度合い（皮下介在物要因不良発生率）についての実験を行った。
鋳型５に対する浸漬ノズル７のずれ量は、理想距離Ｌ０から鋳造距離Ｌ１を引き、この値を理想距離Ｌ０で割ることで求めた。また、皮下介在物要因不良発生率については、鋳造した鋳片のサンプルを採取し、ＵＴ検査装置で介在物の有無を検査し、サンプルで３００μｍ以上の介在物を１個以上検出すると「欠陥有り」、それ以外を「欠陥無し」とし、「欠陥有り」とした数から検査を行ったサンプルの総数を割ることで求めた。
【００２９】
図３に示すように、浸漬ノズル７のずれ量が２３％よりも大きくなると、皮下介在物要因不良発生率が０．２％以上となっている。よって、浸漬ノズル７のずれ量が２３％よりも大きくなると、大量のモールドパウダーが溶鋼３中に巻き込まれてしまい、鋳片の品質低下につながることがわかった。
したがって、浸漬ノズル７のずれ量が２３％よりも大きくならないように、即ち、鋳型５に対する浸漬ノズル７の位置が式（１）を満たすように、溶鋼３の鋳造を行う必要がある。
【００３０】
さて、炭素含有量が０．０８〜０．２０重量％の溶鋼３を鋳造した場合、鋳造中の凝固シェルが亜包晶鋼になり易く、溶鋼３の流速が速い部分があると、通常の鋼よりも凝固シェルの収縮によって当該凝固シェルが割れ易く、その結果、鋳片の表面に縦割れが生じたり、ブレークアウトの原因となる。
そこで、発明者は、図４に示すように、炭素含有量が０．０８〜０．２０重量％の溶鋼３の鋳造を繰り返し行い、鋳型５に対する浸漬ノズル７のずれ量と、鋳片の表面に縦割れ不良発生率についての実験を行った。また、縦割れ不良発生率については、鋳造した鋳片の表面をＭＴ検査装置で検査し、鋳片の表面において５ｍｍ以上の開口があいているものを「欠陥有り」、５ｍｍ未満の開口のものを「欠陥無し」とし、「欠陥有り」とした数から検査を行った鋳片の総数を割ることで求めた。
【００３１】
表１は、本発明の浸漬ノズル管理方法で鋳造を行った実施例と、本発明の浸漬ノズル管理方法で鋳造を行わなかった比較例とをまとめたものである。
【００３２】
【表１】
2008018449.tif 000007
【００３３】
表１での磁束密度は、メニスカス位置での鋳型５の外面から１５ｍｍ離れたところで測定した値である。浸漬ノズル７の深さは、湯面から浸漬ノズル７の吐出孔上端までの距離とした。電磁攪拌装置６における周波数は１〜３Ｈｚとした。
表１における鋳造前の位置ずれは、理想距離Ｌ０からセッティング距離Ｌ２を引くことで求めた位置ずれ値（Ｌ０−Ｌ２）であり、鋳造中の位置ずれは、セッティング距離Ｌ２から鋳造距離Ｌ１を引くことでもとめた位置ずれ値（Ｌ２−Ｌ１）である。
トータルの位置ずれは、鋳造前の位置ずれ値と、鋳造中の位置ずれ値とを足したもの（Ｌ０−Ｌ１）で、トータルの位置ずれ率は、式（１）又は式（２）の左辺の値で、単位を「％」とした。
【００３４】
実施例１〜４８は、鋳型５に対する浸漬ノズル７の位置が少なくとも式（１）を満たす状態で溶鋼３の鋳造を行ったものである。この実施例１〜４８では、ＵＴ検査で「欠陥有り」と判定されるサンプルがなく、モールドパウダーの巻き込みが非常に少なかった。
特に、実施例１〜４１において、溶鋼３の炭素含有量が０．０８〜０．２０重量％未満を鋳造する場合にあっては、トータルの位置ずれ率が２０％以下であって、式（２）を満たしており、ＭＴ検査で「欠陥有り」と判定されるサンプルがなく、５ｍｍ以上の鋳片の縦割れはなかった。
【００３５】
比較例４９〜５８については、鋳型５に対する浸漬ノズル７の位置が式（１）や式（２）を満たしておらず、モールドパウダーの巻き込みや５ｍｍ以上の鋳片の縦割れがあった。
本発明の浸漬ノズル管理方法は、ビレット連続鋳造装置に適用されるものに限らず、ブルーム又はスラブ連続鋳造装置に適用されるものであってもよい。
【図面の簡単な説明】
【００３６】
【図１】連続鋳造装置の概念図である。
【図２】鋳型に対する浸漬ノズルの位置を示す図である。
【図３】浸漬ノズルの位置ずれと皮下介在物要因不良発生率との関係を示す図である。
【図４】浸漬ノズルの位置ずれと縦割れ不良発生率との関係を示す図である。
【符号の説明】
【００３７】
１    連続鋳造装置
２    溶鋼
３    タンディッシュ
４    鋳型
５    サポートロール
６    電磁攪拌装置
７    浸漬ノズル
【図１】
2008018449.tif 000010
【図２】
2008018449.tif 000011
【図３】
2008018449.tif 000012
【図４】
2008018449.tif 000013